(57)【要約】【課題】優れた機械的特性、耐熱性、寸法安定性及び成形性を有し、複雑な形状の機械部品を製造することを可能とする樹脂含有水硬性組成物を提供する。【解決手段】樹脂含有水硬性組成物は、水硬性組成物及び樹脂からなり、その配合割合は、前記樹脂１００重量部に対して、水硬性組成物を２００〜９００重量部配合することが望ましい。また、前記水硬性組成物は、水硬性粉体のみ、または水硬性粉体と非水硬性粉体とからなることができる。【特許請求の範囲】
【請求項１】
水硬性組成物及び樹脂からなることを特徴とする樹脂含有水硬性組成物。
【請求項２】
請求項１記載の樹脂含有組成物において、樹脂１００重量部に対して、水硬性組成物を２００〜９００重量部配合してなることを特徴とする樹脂含有水硬性組成物。
【請求項３】
請求項１または２記載の樹脂含有水硬性組成物において、水硬性組成物は、水硬性粉体からなることを特徴とする樹脂含有水硬性組成物。
【請求項４】
請求項１または２記載の樹脂含有水硬性組成物において、水硬性組成物は、水硬性粉体と非水硬性粉体とからなることを特徴とする樹脂含有水硬性組成物。
【請求項５】
請求項４記載の樹脂含有水硬性組成物において、水硬性粉体と非水硬性粉体との混合割合は、水硬性粉体と非水硬性粉体との混合粉体中、非水硬性粉体が０〜８０重量％含有されることを特徴とする樹脂含有水硬性組成物。
【請求項６】
請求項４または５記載の樹脂含有組成物において、非水硬性粉体中の４０〜６０重量部が５〜２０μｍの球状粒子で構成されることを特徴とする樹脂含有水硬性組成物。
【請求項７】
請求項１〜６いずれかの項記載の樹脂含有水硬性組成物において、樹脂は、熱可塑性樹脂及び／又は熱硬化性樹脂からなることを特徴とする樹脂含有水硬性組成物。
【請求項８】
請求項３〜７いずれかの項記載の樹脂含有水硬性組成物において、水硬性粉体は、ポルトランドセメント、珪酸カルシウム、カルシウムアルミネート、カルシウムサルフォアルミネート、カルシウムアルミノフェライト、リン酸カルシウム、半水又は無水石膏及び自硬性を有する生石灰からなる群より選ばれる少なくとも一種の粉体であることを特徴とする樹脂含有水硬性組成物。
【請求項９】
請求項４〜８いずれかの項記載の樹脂含有水硬性組成物において、非水硬性粉体は、水酸化カルシウム、二水石膏、炭酸カルシウム、スラグ、フライアッシュ、珪石、粘土及びシリカヒュームからなる群より選ばれる少なくとも１種の粉末であることを特徴とする樹脂含有水硬性組成物。
【請求項１０】
請求項１〜９いずれかの項記載の樹脂含有水硬性組成物において、更に強化材を含むことを特徴とする樹脂含有水硬性組成物。
【請求項１１】
請求項１０記載の樹脂含有組成物において、水硬性組成物１００重量部に対して、強化材を１〜１００重量部含有することを特徴とする樹脂含有水硬性組成物。
【発明の詳細な説明】
【０００１】
【発明の属する技術分野】
本発明は、樹脂含有水硬性組成物に関し、特に、優れた機械的特性、耐熱性、寸法安定性、成形性を有し、複雑な形状の成形体を容易に製造することができる樹脂含有水硬性組成物に関する。
【０００２】
【従来の技術】
従来から機械部品材料としては、その優れた材料特性を生かして金属材料が幅広く利用されているが、近年は焼結セラミックス、プラスチック等の非金属材料も多く機械部品に利用されるようになっている。
さらに、機械部品等に対する多様なニーズの高まりに伴って、新たな特性を有する機械部品に適用する技術の開発が期待されている。
【０００３】
このような要望に応えるために、本発明者らは種々研究を行い、水硬性粉体と、水硬性粉体の平均粒子径よりも１桁以上小さい平均粒子径を有する非水硬性粉体、加工性改良材、成形性改良剤とを組み合わせた水硬性組成物を加圧成形、押出成形することにより紙送りローラー部品等の機械部品への適用が可能であることを見出し、すでに特許出願を行った。（特開２０００−７４１１、特開２０００−７１７９、特開２００１−５８７３７）。
【０００４】
しかしながらこれらの水硬性組成物および成形体は、単純形状の機械部品への適用は容易であるものの、複雑な形状を有する機械部品への適用は困難であった。従って、種々の機械部品の広範な用途への使用に用いることは難しかった。
【０００５】
【発明が解決しようとする課題】
本発明の目的は、上記問題点を解決し、優れた機械的特性、耐熱性、寸法安定性及び成形性を有し、複雑な形状の機械部品を製造することを可能とする、樹脂含有水硬性組成物を提供することにある。
【０００６】
【課題を解決するための手段】
本発明者らは、上記課題を達成すべく研究を重ねた結果、樹脂、具体的には熱可塑性樹脂及び／又は熱硬化性樹脂等の樹脂を含有する樹脂含有水硬性組成物は、成形性、特に射出成形性に優れたものであり、また、前記樹脂含有水硬性組成物を成形、特に射出成形した後、養生硬化させて得られる成形体は、通常の水硬性組成物を使用した成形体よりも、はるかに高強度であり、しかも優れた機械的物性、熱的物性、加工性を有し、また複雑な形状を再現することができることを見出し、本発明に到達した。
【０００７】
本発明の樹脂含有水硬性組成物は、水硬性組成物及び樹脂を含有してなることを特徴とする。
好適には、上記樹脂含有組成物において、樹脂１００重量部に対して、水硬性組成物を２００〜９００重量部配合してなることを特徴とする。
【０００８】
好適には、上記樹脂含有水硬性組成物において、水硬性組成物は、水硬性粉体からなることを特徴とする。
また好適には、前記樹脂含有水硬性組成物において、水硬性組成物は、水硬性粉体と非水硬性粉体とからなることを特徴とする。
更に好適には、上記樹脂含有水硬性組成物において、水硬性粉体と非水硬性粉体との混合割合は、水硬性粉体と非水硬性粉体との混合粉体中、非水硬性粉体が０〜６０重量％含有されることを特徴とする。
【０００９】
更に好適には、上記樹脂含有組成物において、非水硬性粉体中の４０〜６０重量部が５〜２０μｍの球状粒子で構成されることを特徴とする。
また、好適には上記樹脂含有水硬性組成物において、樹脂は、熱可塑性樹脂及び／又は熱硬化性樹脂からなることを特徴とする。
【００１０】
上記樹脂含有水硬性組成物において、水硬性粉体は、好適には、ポルトランドセメント、珪酸カルシウム、カルシウムアルミネート、カルシウムサルフォアルミネート、カルシウムアルミノフェライト、リン酸カルシウム、半水又は無水石膏及び自硬性を有する生石灰からなる群より選ばれる少なくとも一種の粉体であることを特徴とする。
【００１１】
また、上記樹脂含有水硬性組成物において、非水硬性粉体は、好適には、水酸化カルシウム、二水石膏、炭酸カルシウム、スラグ、フライアッシュ、珪石、粘土及びシリカヒュームからなる群より選ばれる少なくとも１種の粉末であることを特徴とする。
【００１２】
更に好適には、上記樹脂含有水硬性組成物において、更に強化材を含むことを特徴とし、特に好適には、水硬性組成物１００重量部に対して、強化材が１〜１００重量部含まれる特徴とする。
【００１３】
【発明の実施の形態】
本発明の樹脂含有水硬性組成物は、水硬性組成物と樹脂とからなる。
前記水硬性組成物と樹脂との配合割合は、該樹脂含有水硬性組性物の成形性によっても変化するが、上記樹脂１００重量部に対して水硬性組成物を２００〜９００重量部、特に好適には５５０〜７５０重量部の量で用いることが望ましい。２００重量部未満であると、得られる成形体強度が低下し、９００重量部を超えると樹脂含有硬性組成物中の樹脂の配合量が減ることから成形性が低下して望ましくない。
【００１４】
本発明の樹脂含有水硬性組成物に用いる樹脂は、特に限定されないが、熱可塑性樹脂及び／又は熱硬化性樹脂を使用することができる。
本発明に用いることができる熱可塑性樹脂には、例えば低密度ポリエチレン、高密度ポリエチレン、ポリプロピレンやポリ４メチルペンテン等のポリオレフィン、ポリスチレン、ポリ塩化ビニル、ポリエステル等の公知の熱可塑性樹脂が含まれ、これらを１種又はそれ以上で用いることができる。
【００１５】
当該熱可塑性樹脂は、射出成形、押出成形、加圧成形等の種種の成形に使用できるものであるが、特に射出成形に好適に使用することができる。
また、好適には、当該熱可塑性樹脂は、熱可塑性水硬性組成物の成形性をより優れたものとするため、分子量は５０００以上であることが望ましい。なお、その上限については、分子量が大きくなると混練性に大きく影響するため、混練性に影響を与えない範囲で適宜選択設定することが好ましい。
【００１６】
また、本発明に用いることができる熱硬化性樹脂には、例えばフェノール樹脂、尿素樹脂、メラミン樹脂、アルキド樹脂等の公知の熱可塑性樹脂が含まれ、これらを１種又はそれ以上で用いることができる。
【００１７】
また、本発明の樹脂含有水硬性組成物に用いる水硬性組成物は、水硬性粉体のみからなることができる。
ここで、水硬性粉体とは、水によって硬化する粉体を意味し、好ましくはポルトランドセメント、珪酸カルシウム、カルシウムアルミネート、カルシウムフルオロアルミネート、カルシウムサルフォアルミネート、カルシウムアルミノフェライト、リン酸カルシウム、半水又は無水石膏及び自硬性を有する生石灰の粉体からなる群より選ばれた少なくとも一種類の粉体が使用される。
【００１８】
前記水硬性粉体の粒径等は特に制限されないが、成形時の可使時間ならびに得られる成形体の強度の点から、平均粒径１０〜４０μｍ程度のものが好ましく、また、成形体の高強度を確保する点から、ブレーン比表面積が２５００ｃｍ２／ｇ以上であることが好ましい。
【００１９】
また、本発明に用いる水硬性組成物は、上記水硬性粉体のほかに、非水硬性粉体を含有してなることもできる。
当該非水硬性粉体は、単体では水と接触しても硬化することがない粉体を意味するが、アルカリ性若しくは酸性状態、あるいは高圧蒸気雰囲気においてその成分が溶出し、他の既溶出成分と反応して生成物を形成する粉体も含む意である。
【００２０】
非水硬性粉体としては、水酸化カルシウム粉末、二水石膏粉末、炭酸カルシウム粉末、スラグ粉末、フライアッシュ粉末、珪石粉末、粘土粉末及びシリカヒューム粉末からなる群より選ばれた少なくとも一種類の粉体を好適に用いることができる。
これらの非水硬性粉体は、ポゾラン反応もしくはマイクロフィラー効果により、強度を増進する機能を有する。
【００２１】
また、樹脂含有水硬性組成物を成形する際、特に複雑な形状に成形する際には、その性状が流動性に富むことが、成形性を容易にする要因であり、このためには前記非水硬性粉体の４０〜６０重量部が５〜２０μｍの球状粒子で構成されていることが流動性を高める有効な手段であり、特に好ましい。
【００２２】
かかる非水硬性粉体は、上記水硬性粉体と非水硬性粉体との混合粉体である水硬性組成物中、０〜８０重量％、特に好適には５０〜７０重量％含有されることが好ましい。これは、８０重量％を超えて、水硬性組成物中に非水硬性粉体が含有されると、成形体強度、ＨＤＴの低下、線膨張係数が温度依存を受けることとなり、好ましくないからである。
【００２３】
好ましくは、本発明の樹脂含有水硬性組成物の耐衝撃性、強度、特に引張強度を改善するため、本発明の樹脂含有水硬性組成物には強化材を含有することが望ましい。
当該強化材としては、例えばガラス繊維、カーボン繊維、アラミド繊維等の繊維およびチタン酸カリウムウィスカー等の強化繊維が使用できる。
好適には強化繊維の長さは１〜２０ｍｍ、より好適には３〜１３ｍｍであり、また太さは５〜３０μｍであることが、樹脂含有水硬性組成物の調製の容易さ及び、得られる樹脂含有水硬性組成物の成形性の点から好ましい。
【００２４】
当該強化材の添加量については、前記樹脂１００重量部に対して、１〜１００重量部を添加することが好ましく、５〜７０重量部を添加することがより好ましい。１００重量部より多いと流動性への影響が大きく成形不良の原因となる。
【００２５】
本発明の樹脂含有水硬性組成物を調製するには、上記樹脂と、上記水硬性組成物と、更に必要に応じて添加される強化材とを、上記した割合で混合して調製する。混合方法については、特に限定はなく、これらの成分を均一に混合できればよい。
【００２６】
次いで、得られた本発明の樹脂含有水硬性組成物を用いて、成形体を製造することができる。
本発明に係る成形体は、上記本発明の樹脂含有水硬性組成物を所定の形状に成形し、成形体を得た後、次に得られた成形体に水分を導入することにより養生硬化させることによって製造するものである。
【００２７】
具体的には、成形方法としては、射出成形法、押出成形法、加圧成形法等を用いることができるが、これらに限定されるものではなく、公知の成形法を利用することができる。
【００２８】
射出成形を用いる場合には、本発明の樹脂含有水硬性組成物を混練することにより、例えばペレット状に成形し、これを射出成形用の原料として用いることが好ましい。
【００２９】
特に樹脂として熱可塑性樹脂を用いる場合には、当該熱可塑性樹脂の軟化点以上の温度で樹脂含有水硬性組成物を溶融混練して、射出用ペレット状原料に成形する。
前記ペレット状原料は、射出成形機内部の加熱シリンダ内で再び溶融・混練されて、射出装置によって所望する形状の金型内に充填され、成形体を得る。
【００３０】
一般に、水硬性組成物は水によって流動性が得られるが、脱型には長時間が必用であり、射出成形等の成形は不可能である。また、水硬性組成物と水が接触した場合には水和反応が進行して硬化するため、成形不良品等のリサイクルは不可能となる。
しかしながら、特に、本発明の樹脂含有水硬性組成物として、熱可塑性樹脂を使用した樹脂含有組成物は、水を使用せずに樹脂含有水硬性組成物に形状を付与して未硬化成形体を得、短時間での脱型を実現し、さらに成形段階では水を使用しないものであるため、樹脂含有水硬性組成物の水和反応は開始されず、養生前であれば何度でもリサイクルすることが可能である。
【００３１】
次いで、得られた成形体の成形時には、水を使用していないことから、成形後に水分の供給を行う必要がある。
【００３２】
当該成形体に水分を供給する養生方法としては、特に限定されず、公知の方法を用いることができるが、養生は２０〜１８０℃で３時間以上行うことが好ましい。養生方法としては、例えば、常圧蒸気養生、高圧蒸気養生及び熱水養生からなる群より選ばれる少なくとも１種の養生方法を用いることができるが、好ましくは常圧蒸気養生、高圧蒸気養生または熱水養生等の養生法を単独で行うか、あるいは常圧蒸気養生と熱水養生との組合せ、あるいは高圧蒸気養生と熱水養生との組合せにより行うことができる。特に、本発明においては加圧条件下における熱水養生が好ましい。
【００３３】
かかる養生・硬化により、樹脂に熱可塑性樹脂を用いた樹脂含有水硬性組成物は、未硬化成形体を硬化させることができ、また、樹脂に熱硬化性樹脂を用いた樹脂含有水硬性組成物の場合には、樹脂部分は先の成形時において既に硬化しているため水硬性組成物の硬化を促進する機能を有する。
【００３４】
【実施例】
本発明を、次の実施例、比較例及び試験例に基づき詳細に説明する。
〈実施例１〜９、比較例１〜３〉
表１に示す配合割合に従って、水硬性粉体としてポルトランドセメント（平均粒径２０μｍ、商品名；普通ポルトランドセメント、住友大阪セメント株式会社製）、非水硬性粉体としてフライアッシュ（平均粒径１０μｍ、球状粒子、商品名；中部フライアッシュ：株式会社中部テクノ製）シリカヒューム（平均粒径０．２μｍ、商品名；マイクロシリカ：ＳＫＷ株式会社製）又は炭酸カルシウム（商品名；カルペットＡ：日東粉化工業株式会社製）、熱可塑性樹脂としてポリエチレン樹脂（商品名；サンテック：旭化成株式会社製）、熱硬化性樹脂としてエポキシ樹脂（商品名；スミコン：住友ベークライト株式会社製）、更に強化材としてのカーボン繊維（商品名；Ｃ６−Ｓ：東邦テナックス株式会社製）を添加して、それぞれ樹脂含有水硬性組成物を調製した。得られた各樹脂含有水硬性組成物をニーダー混練機（商品名；ラボブラストミル：東洋精機製作所株式会社製）にて２２０℃で４５分間混合して、ペレットを得た。
【００３５】
次にこのペレットを使用して、長さ１２０ｍｍ×幅１０ｍｍ×厚み３ｍｍの射出成形品を得た。得られた各未硬化成形体を熱水養生（１６０℃、１２時間）を行い、それぞれ成形体を製造した。
【００３６】
＜試験例＞
得られた各成形体の曲げ強度、荷重たわみ温度および線膨張係数について下記の試験を行い、その結果も表１に示す。
＜試験方法＞
１）曲げ強度・・・ＪＩＳ　Ｋ　７１７１準拠法で行った。
【００３７】
２）ＨＴＤ試験（荷重たわみ温度試験）・・・ＪＩＳ　Ｋ　７１９１−２　Ａ法準拠で行った。
得られた長さ１２０ｍｍ、幅１０ｍｍ、厚さ３ｍｍの上記各成形体を距離１００ｍｍの支点間に支持し、中心部上方より１．８ＭＰａの曲げ応力をかけた状態で一定速度で昇温し、標準たわみ量に到達したときの温度の荷重たわみ温度とした。
【００３８】
３）線膨張係数・・・ＡＳＴＭ　Ｄ−６４８準拠法で行った。
得られた上記各成形体をφ３×２０ｍｍの試験片とし、熱応力歪み測定装置（商品名；ＴＭＡ／ＳＳ：セイコーインスツルメント株式会社製）を使用して、３０〜８０℃の温度域で線膨張係数を測定した。
【００３９】
【表１】
2004002100.tif 000002
【００４０】
上記結果から本発明の樹脂含有水硬性組成物を用いて得られた実施例１〜５及び実施例７〜９（熱可塑性樹脂使用）並びに実施例６（熱硬化性樹脂使用）のいずれの成形体も、曲げ強度、ＨＤＴ、線膨張係数において優れた物性を発現することが確認できた。
【００４１】
特に、実施例７〜９は、本発明の樹脂含有水硬性組成物中、強化材を含有しないものの例であるが、曲げ強度、線膨張係数は前記実施例１〜５のものと比較して若干低下するが物性的に優れたものであり、ＨＤＴ、成形性においても優れた物性を発現することが確認できた。また、実施例４は、非水硬性粉体として、炭酸カルシウムを用いたものであり、シリカを用いたものと同様の優れた物性が得られた。
【００４２】
比較例２および３は、成形性、諸物性（曲げ強度、ＨＤＴ、線膨張係数）ともに良好であった実施例２および３において樹脂部分を除いた例であるが、流動性が悪く形成不良となった。また、比較例１は、水硬性粉体を含まない例であるが、曲げ強度、ＨＤＴ及び線膨張係数のいずれについても物性が著しく低下した。
【００４３】
【発明の効果】
以上、説明したように、本発明の樹脂含有水硬性組成物は、優れた機械的特性、耐熱性、寸法安定性及び成形性を有し、複雑な形状の機械部品を製造することを可能とする。
さらに、本発明の樹脂含有水硬性組成物を用いて得られた成形体は、高強度等の優れた機械的特性、耐熱性、寸法安定性を有し、複雑な形状の成形体を製造することを可能にする。